상기 와 같이 이루어진 본 발명 의 전해질 즉 , 용액 의 혼합 과 숙성 과정 을 거쳐 생성 된 본 발명 의 겔 타입 전해질 의 특성 을 평가 한 결과 , 전기전도도 1 × 10 - 3 S / ㎝ 로 상당히 우수 한 전기 전도도 를 나타냄 을 확인 할 수 있 었 다 . 상기 테스트 는 도 3 에 도시 된 바 와 같이 , 내경 3 cm , 길 이 5 cm 의 실리카 튜브 에 전해질 을 채우 고 12 ∼ 24 시간 숙성 시킴 으로써 젤화 를 완결 하 여 , 양 끝단 에 스텐 인 레스 금속판 을 집 전판 으로 하 여 전기전도도 를 측정 하 였 다 .